(57)【特許請求の範囲】
【請求項１】
ケーブル中で単一モードである光ファイバであって、
リング付き同軸屈折率プロファイルを有し、
中心部分の屈折率（Δｎ１）が、クラッドの屈折率以下であり、
リングの屈折率とクラッドの屈折率の差（Δｎ４）が、０．５×１０−３から５×１０−３の範囲にあり、
リングの内側半径（ｒ３）とリングの外側半径（ｒ４）の比（ｒ３／ｒ４）が、０．６５から０．８５の範囲にあり、
リングの外側半径（ｒ４）が、７．５μｍから１１．５μｍの範囲にあり、
ファイバの同軸部分の最大屈折率とクラッドの屈折率の差（Δｎ２）が、７．２×１０−３から１０．５×１０−３の範囲にあり、
内部クラッドの屈折率とクラッドの屈折率の差（Δｎ３）が、−６．７×１０−３から−４．１×１０−３の範囲にあり、
中心部分の半径（ｒ１）と同軸部分の半径（ｒ２）の比（ｒ１／ｒ２）が、０．３５から０．５５の範囲にあり、
同軸部分の半径（ｒ２）とリングの外側半径（ｒ４）の比（ｒ２／ｒ４）が、０．４２から０．５８であり、
１５５０ｎｍの波長に対して、
７０μｍ２に等しいかそれよりも大きな有効面積、
５ｐｓ／（ｎｍ・ｋｍ）から１１ｐｓ／（ｎｍ・ｋｍ）の範囲にある波長分散、
０ｐｓ／（ｎｍ２・ｋｍ）から０．１ｐｓ／（ｎｍ２・ｋｍ）の範囲にある波長分散勾配、
１０００μｍ２・ｎｍ２・ｋｍ／ｐｓよりも大きな有効面積と波長分散勾配との比、および、
１４８０ｎｍに等しいかそれよりも小さなゼロ波長分散波長
という特性を有する光ファイバ。
【請求項２】
ケーブル中で単一モードである光ファイバであって、
埋設された外側の部分を有する同軸屈折率プロファイルを有し、
中心部分の屈折率（Δｎ１）が、クラッドの屈折率以下であり、
外側クラッドの外側半径（ｒ３）が、７．５μｍから９μｍの範囲にあり、
ファイバの同軸部分の最大屈折率とクラッドの屈折率の差（Δｎ２）が、７．２×１０−３から１０．５×１０−３の範囲にあり、
内部クラッドの屈折率とクラッドの屈折率の差（Δｎ３）が、−６．７×１０−３から−４．１×１０−３の範囲にあり、
中心部分の半径（ｒ１）と同軸部分の半径（ｒ２）の比（ｒ１／ｒ２）が、０．３５から０．５５の範囲にあり、
１５５０ｎｍの波長に対して、
７０μｍ２に等しいかそれよりも大きな有効面積、
５ｐｓ／（ｎｍ・ｋｍ）から１１ｐｓ／（ｎｍ・ｋｍ）の範囲にある波長分散、
０ｐｓ／（ｎｍ２・ｋｍ）から０．１ｐｓ／（ｎｍ２・ｋｍ）の範囲にある波長分散勾配、
１０００μｍ２・ｎｍ２・ｋｍ／ｐｓよりも大きな有効面積と波長分散勾配との比、および、
１４８０ｎｍに等しいかそれよりも小さなゼロ波長分散波長
という特性を有する光ファイバ。
【請求項３】
１５５０ｎｍで、０．０７ｐｓ／（ｎｍ２・ｋｍ）よりも小さな分散勾配を有することを特徴とする請求項１または２に記載のファイバ。
【請求項４】
５０００μｍ２・ｎｍ２・ｋｍ／ｐｓよりも小さな有効面積と波長分散勾配との比を有することを特徴とする請求項１から３のいずれか一項に記載のファイバ。
【請求項５】
３０ｍｍの半径の周りに１００回巻いたファイバについて、０．０５ｄＢに等しいかそれよりも小さな、好ましくは０．００５ｄＢに等しいかそれよりも小さな、１５５０ｎｍでの曲げ損失を有することを特徴とする請求項１から４のいずれか一項に記載のファイバ。
【請求項６】
１．２よりも小さな、好ましくは０．８よりも小さなマイクロベンドに対する感度を有することを特徴とする請求項１から５のいずれか一項に記載のファイバ。
【請求項７】
１５５０ｎｍよりも長い理論的なカットオフ波長を有することを特徴とする請求項１から６のいずれか一項に記載のファイバ。
【請求項８】
１３００ｎｍよりも短いケーブル中のカットオフ波長を有することを特徴とする請求項１から７のいずれか一項に記載のファイバ。
【請求項９】
０．２３ｄＢ／ｋｍ以下の１５５０ｎｍでの減衰を有することを特徴とする請求項１から８のいずれか一項に記載のファイバ。
【請求項１０】
０．０８ｐｓ・ｋｍ−０．５以下の偏波分散を有することを特徴とする請求項１から９のいずれか一項に記載のファイバ。
【請求項１１】
回線ファイバとして請求項１から１０のいずれか一項に記載のファイバを含む波長分割多重化光ファイバ伝送システム。
【請求項１２】
さらに、分散補償ファイバを含む請求項１１に記載の伝送システム。
【発明の詳細な説明】
【０００１】
本発明は、光ファイバ上の伝送の分野に関し、特に、分散シフトラインファイバを使用する波長分割多重化（ＷＤＭ）伝送の分野に関する。
【０００２】
光ファイバの屈折率プロファイルは、一般に、屈折率をファイバの半径と関連付ける関数のグラフの外観に応じて記述される。従来は、ファイバの中心までの距離ｒをｘ軸に沿ってプロットし、屈折率とファイバのクラッドの屈折率との差をｙ軸に沿ってプロットする。このようにして、ステップ状、台形状または三角形状のプロファイルを持つグラフそれぞれに対して、「ステップ」、「台形」、または「三角形」屈折率プロファイルという用語が用いられる。曲線は、一般に、ファイバの理論的なプロファイルまたは基準のプロファイルを表し、ファイバの製造中に誘起された応力によって、著しく異なるプロファイルが生じる可能性がある。
【０００３】
ファイバを伝送システムで、特に、ＷＤＭ伝送システムで使用するために、ファイバは、多重の波長範囲で大きな有効面積を有することが有利である。大きな有効面積によって、一定の全パワーに対してファイバ中のパワー密度を制限すること、および、望ましくない非直線効果を制限し、または避けることができるようになる。
【０００４】
高データレートシステムについて、ファイバに多重のチャネルの単一モード伝播が与えられることも有用である。ＩＴＵ−Ｔ  Ｇ  ６５０に、ケーブルのカットオフ波長の規定が与えられている。ファイバの理論的なカットオフ波長は、一般に、ケーブル中のカットオフ波長よりも数百ナノメータだけ長い。たとえ理論的なカットオフ波長が使用される信号の波長より長くても、光ファイバ中の伝播は単一モードとなり得る。すなわち、数メートルまたは数十メートルの距離を超えると、この距離は光ファイバ伝送システムでの伝播距離と比較すると短いものであるが、二次的なモードは、非常に大きな減衰のために消失する。したがって、伝送システムでの伝播は単一モードである。
【０００５】
また、ファイバは、できるだけ小さな曲げおよびマイクロベンドに対して感度を有することが重要である。マイクロベンドに対する感度は、勧告ＩＴＵ−Ｔ  Ｇ．６５０に説明されているように、半径３０ｍｍのリールにファイバを１００回巻くことで生じる減衰を測定して評価される。マイクロベンドに対する感度は、それ自体は知られている方法で測定される。下記のように、出願人が参照番号ＡＳＭＦ２００の下に販売しているファイバのようなファイバに比べて、マイクロベンドに対する感度を測定することができる。
【０００６】
新しい高データレートＷＤＭ伝送システムでは、多重の波長範囲内で波長分散勾配を制限することが有利である。その目的は、伝送中の多重のチャネル間の歪みを最小にすることである。
【０００７】
分散シフトファイバ（ＤＳＦ）は市場に出ている。それらのファイバは、ファイバが使用される伝送波長（一般に、シリカの分散が実質的にゼロになる１．３μｍの波長と異なっている）で、伝送される波の波長分散が実質的にゼロになるようになっている。すなわち、ファイバのコアと光クラッドの間の屈折率の差Δｎを大きくすることで、シリカのゼロでない波長分散が補償され、ここから、「シフト」という用語がある。その屈折率の差によって、波長分散がゼロになる波長をシフトすることができるようになる。それは、例えば内付けＣＶＤ（ＭＣＶＤ）プロセスで、プリフォームが製造されている間に、前記プリフォームにドーパントを導入することで得られる。内付けＣＶＤ（ＭＣＶＤ）プロセスは、それ自体知られており、ここではこれ以上詳しく説明しない。「非ゼロ分散シフトファイバ（ｎｏｎ−ｚｅｒｏ  ｄｉｓｐｅｒｓｉｏｎ−ｓｈｉｆｔｅｄ  ｆｉｂｅｒ）」（「ＮＺ−ＤＳＦ」）という用語は、そのファイバが使用される波長に対してゼロでない波長分散を有する分散シフトファイバを指すために使用される。波長分散のゼロでない値により、ファイバにおける非直線効果を制限することが可能になり、特に、多重のチャネル間の四光波混合を制限することができるようになる。ＥＰ−Ａ−０８５９２４７に説明されているように、ＤＳＦファイバに関する問題は、波長分散勾配が、一般に、有効面積を大きくするにつれて大きくなることである。
【０００８】
ＥＰ−Ａ−０８５９２４７には、リング状プロファイルを有するＤＳＦファイバが記載され、そのようなファイバでは、有効面積および波長分散勾配が、方向によって変化する範囲があることが説明されている。例として示されたファイバは、負で−４．５ｐｓ／（ｎｍ・ｋｍ）から１．０ｐｓ／（ｎｍ・ｋｍ）の範囲の分散勾配を有している。それらのカットオフ波長は、２ｍのファイバ長で１５００ｎｍよりも大きい。その文献は、伝播距離を大きくするにつれてカットオフ波長が減少する限りでは、また、約１０００ｋｍの伝送距離に対して単一モード伝播が与えられる限りでは、カットオフ波長のそのような大きな値は問題がないと指摘している。
【０００９】
「Ｐｒａｃｔｉｃａｌｌｙ  ｆｅａｓｉｂｌｅ  ｄｉｓｐｅｒｓｉｏｎ  ｆｌａｔｔｅｎｅｄ  ｆｉｂｅｒｓ  ｐｒｏｄｕｃｅｄ  ｂｙ  ＶＡＤ  ｔｅｃｈｎｉｑｕｅ」、ＥＣＯＣ’９８（ｐ．１３１〜１３２）で、Ｙ．Ｙｏｋｏｈａｍａ  ｅｔ  ａｌは、１５５０ｎｍを超えてカットオフ波長を後退させることで、約５０μｍ２の有効面積および約０．０２６ｐｓ／（ｎｍ２・ｋｍ）の波長分散勾配を得ることを提案している。
【００１０】
「Ｍａｘｉｍｕｍ  ｅｆｆｅｃｔｉｖｅ  ａｒｅａ  ｆｏｒ  ｎｏｎ−ｚｅｒｏ  ｄｉｓｐｅｒｓｉｏｎ−ｓｈｉｆｔｅｄ  ｆｉｂｅｒ」、ＯＦＣ’９８  ＴｈＫ３で、Ｐ．Ｎｏｕｃｈｉは、固定された分散値および分散勾配値の場合に、曲げ損失に応じて、様々なファイバプロファイルに関する最大有効面積の比較研究を提案している。その文献は、特に、ほかの全てのものが等しい場合に、リング付き同軸プロファイルまたは同軸プロファイルのファイバが、大きな値の有効面積を有することを示している。その文献の図３は、対応する分散勾配を有する様々な種類のファイバを示している。説明文は、１５５０ｎｍでの波長分散は４ｐｓ／（ｎｍ・ｋｍ）に等しいと指摘している。波長分散がゼロになる波長λ０の近くで、波長分散は実質的に直線的であると想定すると、全ての場合に、λ０の波長は１４８８ｎｍよりも長いようである。
【００１１】
ＴｒｕｅＷａｖｅ／ＲＳという名前で、Ｌｕｃｅｎｔは下記の特性を有するファイバを提案している。
【００１２】
λ０の波長：１４６８ｎｍ、
１５５０ｎｍでの波長分散勾配：０．０４５ｐｓ／（ｎｍ２・ｋｍ）、
１５５０ｎｍでの波長分散：３．７ｐｓ／（ｎｍ・ｋｍ）、
１５５０ｎｍでのモードの直径：８．４μｍ、および、
１５５０ｎｍでの有効面積：５５μｍ２。
【００１３】
商標ＬＥＡＦの下で、Ｃｏｒｎｉｎｇは、１５５０ｎｍで、有効面積が７２μｍ２で、波長分散勾配がほぼ０．０８ｐｓ／（ｎｍ２・ｋｍ）から０．０９ｐｓ／（ｎｍ２・ｋｍ）の範囲であり、波長分散が約１５００ｎｍでゼロになるＮＺ−ＤＳＦファイバを販売している。
【００１４】
本発明は、ケーブルに入れるのに適し、かつ、特にカットオフ波長を選択するために、有効面積と波長分散勾配の両方を有利に妥協させる光ファイバを提案する。より正確には、本発明は、ケーブル中で単一モードで、１５５０ｎｍの波長に対して下記の特性を有する光ファイバを提供する。
【００１５】
６０μｍ２に等しいかそれよりも大きい有効面積、
３ｐｓ／（ｎｍ・ｋｍ）から１４ｐｓ／（ｎｍ・ｋｍ）の範囲にある波長分散、
０ｐｓ／（ｎｍ２・ｋｍ）から０．１ｐｓ／（ｎｍ２・ｋｍ）の範囲である波長分散勾配、
１０００μｍ２・ｎｍ２・ｋｍ／ｐｓよりも大きな有効面積と波長分散勾配の比、さらに、
１４８０ｎｍに等しいかそれよりも小さなゼロ波長分散波長。
【００１６】
本発明のファイバは、１５５０ｎｍでの波長分散が５ｐｓ／（ｎｍ・ｋｍ）から１１ｐｓ／（ｎｍ・ｋｍ）の範囲にあり、および／または分散勾配が０．０７ｐｓ／（ｎｍ２・ｋｍ）よりも小さいことが好ましい。
【００１７】
有効面積と波長分散勾配の比は、５０００μｍ２・ｎｍ２・ｋｍ／ｐｓよりも小さいことが好ましい。
【００１８】
１つの実施形態では、本ファイバの有効面積は７０μｍ２に等しいかそれよりも大きい。
【００１９】
他の実施形態では、本ファイバの１５５０ｎｍでの曲げ損失は、半径３０ｍｍの周りに１００回巻いたファイバに対して、０．０５ｄＢに等しいかそれよりも小さく、さらに、０．００５ｄＢに等しいかそれよりも小さいことが好ましい。また、本ファイバのマイクロベンドに対する感度は、１．２より小さく、好ましくは０．８よりも小さくてもよい。
【００２０】
本ファイバは、１５５０ｎｍよりも長い理論的なカットオフ波長を有し、１３００ｎｍよりも短いケーブル中のカットオフ波長を有するのが好ましい。
【００２１】
１つの実施形態では、本ファイバは、１５５０ｎｍでの減衰が０．２３ｄＢ／ｋｍ以下であり、偏波分散は０．０８ｐｓ・ｋｍ−０．５以下である。
【００２２】
他の実施形態では、本ファイバはリング付き台形屈折率プロファイルを有する。その場合に、本ファイバの中心部分の屈折率とクラッドの屈折率との差は、６×１０−３から９×１０−３の範囲にあるのが有利であり、リングの屈折率とクラッドの屈折率との差は、２×１０−３から５×１０−３の範囲にある。また、ファイバは、台形の半径とリングの外側半径の比が、０．４２から０．５８の範囲にあるようにすることも可能である。さらに、リングの内側半径とリングの外側半径の比が、０．６８から０．８５の範囲にあるのが有利である。また、リングの外側半径は、８μｍから１０．５μｍの範囲にあるのが有利である。
【００２３】
さらに他の実施形態では、本ファイバは、リング付き同軸屈折率プロファイルを有する。その場合に、本ファイバは下記の特性の１つまたは複数を有するのが有利である。
【００２４】
０．５×１０−３と５×１０−３の範囲にあるリングの屈折率とクラッドの屈折率の差、
０．６５から０．８５の範囲にあるリングの内側半径とリングの外側半径の比、および、
７．５μｍから１１．５μｍの範囲にあるリングの外側半径。
【００２５】
最後に、本ファイバは、埋設された外側部分を有する同軸屈折率プロファイルを持ってもよい。その場合に、外側クラッドの外側半径は、７．５μｍから９μｍの範囲にあるのが有利である。
【００２６】
リング付き同軸プロファイルまたは同軸プロファイルの場合には、ファイバは、下記の特性の１つまたは複数を有するのが有利である。
【００２７】
７．２×１０−３から１０．５×１０−３の範囲にあるファイバの同軸部分の最大屈折率とクラッドの屈折率の差、
−６．７×１０−３から−４．１×１０−３の範囲にある内部クラッドの屈折率とクラッドの屈折率の差、および、
０．３５から０．５５の範囲にある中心部分の半径と同軸部分の半径の比。
【００２８】
また、本発明は、ラインファイバのようなファイバを含む、波長分割多重化光ファイバ伝送システムを提供する。その時に、分散補償ファイバを含むようにすることもまた可能である。
【００２９】
本発明の他の特性および利点は、例として、および添付の図面を参照して行われる本発明の実施形態についての次の説明を読む時に、明白になるであろう。
【００３０】
本発明は、多重のチャネル間に歪みを引き起こすことなく、有効面積と波長分散勾配の両方を有利に妥協させ、それによってファイバ中のパワー密度を制限することができるファイバを提案する。また、本ファイバは、小さな曲げ損失とマイクロベンド損失を有し、それによってケーブル中に配置することができるようになる。本ファイバは、このようにしてケーブル中に配置された時に、単一モード伝播を与える。
【００３１】
このようにして、本発明のファイバの可能な特性は、次のようである。
【００３２】
６０μｍ２に等しいかそれよりも大きな、または好ましくは７０μｍ２よりも大きな有効面積、
３ｐｓ／（ｎｍ・ｋｍ）から１４ｐｓ／（ｎｍ・ｋｍ）の範囲、好ましくは５ｐｓ／（ｎｍ・ｋｍ）から１１ｐｓ／（ｎｍ・ｋｍ）の範囲にある１５５０ｎｍでの波長分散、
正であり、０．１ｐｓ／（ｎｍ２・ｋｍ）よりも小さな、さらに、好ましくは０．０７ｐｓ／（ｎｍ２・ｋｍ）に等しいかそれよりも小さな１５５０ｎｍでの波長分散勾配、
１０００μｍ２・ｎｍ２・ｋｍ／ｐｓよりも大きく、さらに、好ましくは５０００μｍ２・ｎｍ２・ｋｍ／ｐｓよりも小さな、または、さらに２５００μｍ２・ｎｍ２・ｋｍ／ｐｓよりも小さな有効面積と波長分散勾配の比、
半径３０ｍｍのリールの周りに１００回巻いたファイバについて０．０５ｄＢよりも小さな、さらに、好ましくは０．００５ｄＢよりも小さな、１５５０ｎｍでの曲げ損失、
知られているファイバＡＳＭＦ２００に比べて１．２よりも小さな、好ましくはそれに比べて０．８よりも小さな、マイクロベンドに対する感度、
１４８０ｎｍよりも短いゼロ波長分散波長、
１５５０ｎｍよりも長い理論的なカットオフ波長、および、
１３００ｎｍよりも短いケーブル中のカットオフ波長。
【００３３】
上記で説明されたように、理論的なカットオフ波長は、ケーブル中のカットオフ波長よりも数百ナノメートル長い。このようにして、後の方の２つの特性を同時に実現することが可能である。
【００３４】
本ファイバは、また、０．２３ｄＢ／ｋｍよりも小さな１５５０ｎｍでの減衰、および０．０８ｐｓ／ｋｍ−０．５よりも大きくない偏波分散を有してもよい。
【００３５】
図を参照して、そのような値を得ることができる基準となるファイバプロファイルの例を下記に示す。全ての実施形態で、半径は、マイクロメートルの単位で与えられ、ファイバの軸に対して測定される。屈折率は、ファイバのクラッドの屈折率に対する差で測定される。
【００３６】
図１は、様々なファイバに関する本発明の第１の実施形態で使用される、リング付き台形屈折率プロファイルの図である。この実施形態で、ファイバの中心から始めて、プロファイルは、
実質的に一定で、かつクラッドの屈折率よりも大きな屈折率Δｎ１を有する半径ｒ１の中心部分、
中心部分を囲み半径ｒ２まで延び、かつ屈折率が半径に応じて実質的に直線的に減少する第１の環状部分（これらの２つの第１の部分が台形を形成する）、
実質的に一定でクラッドの屈折率に等しいかそれよりも小さな屈折率Δｎ３であり、かつ半径ｒ３まで延びる第２の環状部分（この部分が一般に「内部クラッド」とよばれる）、および、
実質的に一定でクラッドの屈折率よりも大きな屈折率Δｎ４であり、かつ半径ｒ４まで延びる第３の環状部分（この部分が「リング」と呼ばれる）、
を含む。
【００３７】
ファイバのクラッドは、リングのまわりに延びる。
【００３８】
表１は、リング付き台形プロファイルを有するファイバの可能な半径と屈折率の値を示す。半径はマイクロメートルの単位で与えられる。
【００３９】
【表１】
0004499288.tif 000002
例で示されるように、ファイバの中心部分の屈折率とクラッドの屈折率の差Δｎ１は、６×１０−３から９×１０−３の範囲にあってもよい。リングの屈折率とクラッドの屈折率の差Δｎ４は、２×１０−３から５×１０−３の範囲にある。半径に関しては、比ｒ２／ｒ４は０．４２から０．５８の範囲にあり、一方で、比ｒ３／ｒ４は０．６８から０．８５の範囲にある。リングの半径ｒ４は、８μｍから１０．５μｍの範囲にあってもよい。これらの特性により、従来の方法でファイバを製造することができるようになる。比較として、従来技術で一般に言われる１％の屈折率差の値は、１４．５×１０−３の差に対応する。本発明は、大きな屈折率または非常に小さな半径の層を含まないので、製造の問題またはファイバ中の過大な減衰の問題がないことに気が付く。
【００４０】
これらの半径および屈折率の値で得られるファイバは、表２の対応する行に与えられる特性を有する。単位は下記の通りである。
【００４１】
理論的なカットオフ波長λｃｔｈ：ｎｍ、
ゼロ波長分散波長λ０：ｎｍ、
波長分散勾配Ｃ’：ｐｓ／（ｎｍ２・ｋｍ）、
有効面積Ｓｅｆｆ：μｍ２、
波長分散Ｃ：ｐｓ／（ｎｍ・ｋｍ）、および、
曲げ損失ＰＣ：ｄＢ。
【００４２】
曲げ損失は、上記で示したように、ファイバを半径３０ｍｍの周りに１００回巻いて、誘起された損失を測定することで測定する。マイクロベンド損失Ｓμｃは、出願人が販売するファイバＡＳＭＦ２００に対して測定し、したがって次元がない。比Ｓｅｆｆ／Ｃ’は次の次元で与えられる。すなわち、μｍ２・ｎｍ２・ｋｍ／ｐｓ。
【００４３】
【表２】
0004499288.tif 000003
図２は、様々なファイバに関する本発明の第２の実施形態で使用される、リング付き同軸プロファイルを示す図である。この実施形態で、ファイバの中心から始めて、プロファイルは、
実質的に一定で、かつクラッドの屈折率に等しいかそれよりも小さな屈折率Δｎ１を有する半径ｒ１の中心部分、
中心部分を囲み半径ｒ２まで延び、かつ実質的に一定で中心部分の屈折率よりも大きな屈折率Δｎ２を有する第１の環状部分（これらの２つの第１の部分が一緒になって同軸プロファイルを形成する）、
実質的に一定である屈折率Δｎ３で、かつ半径ｒ３まで延びる第２の環状部分（この部分が「内部クラッド」と呼ばれる）、および、
実質的に一定でクラッドの屈折率よりも大きな屈折率Δｎ４で、かつ半径ｒ４まで延びる第３の環状部分（この部分が「リング」と呼ばれる）、
を含む。
【００４４】
ファイバのクラッドは、リングのまわりに延びる。
【００４５】
表３は、図２のリング付き同軸プロファイルを有するファイバの可能な半径と屈折率の値を示す。上記のように、半径はマイクロメートルの単位で与えられる。
【００４６】
【表３】
0004499288.tif 000004
もう一度、例で示されるように、リングの屈折率とクラッドの屈折率の差Δｎ４は、０．５×１０−３から５×１０−３の範囲にある。同軸部分の最大屈折率とクラッドの屈折率の差は、７．２×１０−３から１０．５×１０−３の範囲にある。屈折率差Δｎ３は、−６．７×１０−３から−４．１×１０−３の範囲にある。半径に関しては、比ｒ１／ｒ２は、０．３５から０．５５の範囲にあり、比ｒ２／ｒ４は０．４２から０．５８の範囲にあり、一方で、比ｒ３／ｒ４は０．６５から０．８５の範囲にある。リングの半径ｒ４は、７．５μｍから１１．５μｍの範囲にあってもよい。また、これらの特性により、従来の方法でファイバを製造することができるようになる。
【００４７】
これらの半径および屈折率の値で得られるファイバは、表４の対応する行に上記と同じ単位で与えられる特性を有する。
【００４８】
【表４】
0004499288.tif 000005
図３は、様々なファイバに関する本発明の第３の実施形態で使用される、埋設クラッド付き同軸プロファイルを示す図である。この実施形態で、プロファイルは、図２のプロファイルのような、同軸プロファイルのコアを有する。しかし、それはリングを含まず、その内部クラッドはクラッドの屈折率よりも小さな屈折率を有する。
【００４９】
図３の埋設クラッド付き同軸プロファイルを有するファイバの可能な半径と屈折率の値が、表５に示される。上記のように、半径はマイクロメートルの単位で与えられる。
【００５０】
【表５】
0004499288.tif 000006
図３の例のように、同軸部分の最大屈折率とクラッドの屈折率の差は、７．２×１０−３から１０．５×１０−３の範囲にある。屈折率差Δｎ３は、−６．７×１０−３から−４．１×１０−３の範囲にある。半径に関しては、比ｒ１／ｒ２は、０．３５から０．５５の範囲にあり、一方で、半径ｒ３は、７．２μｍから１０．５μｍの範囲にある。再度、これらの特性により、従来の方法でファイバを製造することができるようになる。
【００５１】
これらの半径および屈折率の値で得られるファイバは、表６に上記と同じ単位で与えられる特性を有する。
【００５２】
【表６】
0004499288.tif 000007
表１、３、および５の例の全てで、屈折率の５×１０−３の変化で、同じ様な結果が得られるようになる。同じことが半径に当てはまり、半径が、与えられた値に対して１０％だけ独立に変化しても、同じような結果が得られる。
【００５３】
例として示されたプロファイル以外のプロファイルにより、本発明の特性を有するファイバを得ることができる。当業者は、ＭＣＶＤのような知られている技法、または光ファイバを製造するために一般に使用される任意の他の技法を使用して、本発明を製造してもよい。
【００５４】
本発明のファイバは、伝送システム、特にＷＤＭ伝送システムのラインファイバとして有利に使用してもよい。そのようなラインファイバを使用するシステムで、分散のばらつきを制限するために、システムに規則的な間隔で配置される分散補償ファイバを与えることもまた可能である。
【００５５】
当然、本発明は、説明し示した実施形態に限定されることなく、むしろ当業者は非常に多くのその変形を実行することができる。
【図面の簡単な説明】
【図１】  本発明のファイバの第１の実施形態のリング付き台形屈折率プロファイルを示す図である。
【図２】  本発明のファイバの第２の実施形態のリング付き同軸屈折率プロファイルを示す図である。
【図３】  本発明の第３の実施形態の埋設クラッド付き同軸屈折率プロファイルを示す図である。
【図１】
0004499288.tif 000008
【図２】
0004499288.tif 000009
【図３】
0004499288.tif 000010